FR 2011517 A1 19700306 FR 6919330 A 19690611 La présente invention a pour obJet un procédé de revêtement de zAtaus et d'autres matériaux, afin d'empêcher leur corrosion. Jusqu'à maintenant, on protégeait de la corrosion les métaux, ainsi que d'autres matériaux tels que le bois, le béton, la maçonnerie ou analogue, en les revêtant dtun enduit ou d'un revêtement de peinturez résine artificielle, caoutchouc, bitume ou matières analogues. Toutefois, aucun des enduits ou revêtements protecteurs connue jusqu'alors ne pouvait procurer une protection universelle coutre tous les agents corrodants possibles. Bien plus, il était nécessaire de réaliser des revetements ou des enduits protecteurs déterminés contre l'action corrosive d'agents déterminés. Il y a donc de ce fait un besoin de revêtements protecteurs pour leg métaux, le boise le béton, la maçonnerie, ou analogue pour protéger chaqu substrat contre tous les agents corrodants possibles, tels que par exemple l'action des acides, des lessives, des eaux usées, des huiles végétales, des huiles minérales ou contre les différentes substances contenues dans les mélanges cités0 Sa présente invention procure un procédé pour enduire les mé- tauxt ainsi que d'autres matériaux tels que le bois, le béton, la maçonnerie ou nna10gue, permettant d'obtenir des revetements capables de protéger chaque substrat contre tous les agents corrodants possibles. Ce procédé est caractérisé en ce qu'on applique sur les surfaces à protéger un mélange préalable de SiO2, avec une dimension de particules de 5 maximum, et d'une solution saturée de silicate alcalin ou de silicate alcalino-terreux, la proportion SiO2 : solution de silicate étant de 2 : 1 à 2 : 1,5, le mélange étant traité avec une substance à réaction acide. De préférence, on utilise co le substance à réaction acide de l'acide ,phosphorique sous forme de scories de hauts fourneaux (15 à 20 % d'acide phosphorique, 42 à 48 % de CaCO3, 2 % d'oxyde de magnésium et 1 % de manganèse), ces scories de hauts fourneaux étant ajoutées au mélange préalable immédiatement avant son application sur les objets A protéger. Les scories de hauts fourneaux sont aJoutées de préférence au mélange dans la quantité de 5 à 20 %. Selon une autre forme de réalisation préférée de l'invention, le mélange préalable peut être appliqué sur les objets à revêtir en utilisant du CO2 comme substance à réaction acide. Un certain durcissement est déjà obtenu par l'action du gaz carbonique de l'air. En général, pour accélérer le durcissement, on utilise toutefois des douches de CO2 sous forme sbohe ou humide, le cas échéant avec action de la chaleur. Afin d'obtenir des revêtements particulièrement étanches, il est préférable, au début du durcissement, de mouiller la surface de la couche protectrice appliquée avec une solution de NaCl. Le mélange préalable et le mélange contenant la substance i réaction acides par exemple des scories de hauts fourneaux, peuvent être appliqués de toute façon appropriée sur les objets à revêtir. Le revêtement doit avoir une épaisseur correspondant au substrat utilisé ainsi qutau but à atteindre, l'épaisseur étant comprise de préférence entre 0,5 et 10 mm et au-de susO Le mélange préalable constitué par SiO2 et par la solution saturée de silicate alcalin ou de silicate slcalino-terreus reste visqueuse à l'abri de l'air, de sorte que ce mélange préalable peut être préparé et stocké en grande quantité, Dans cet ordre d'idées, il faut noter que, de façon surprenante, le silicate de sodium s'est révélé particulièrement approprié, tandis que les autres silicates alcalins ou alcalino-terreux ne conviennent pas aussi bien. Si l'on applique le mélange préalable sur des substrats en fer ou en alliages contenant du fer, il s'opère encore pendant la phase visqueuse, immédiatement après l'appllcation-un processus chimique entre le silicate alcalin ou alcalino-terreux et le fer et il se forme par adsorption un fil protecteur de FeSiO3 qui assure une adhérence particulièrement bonne du revêtement sur le substrat métallique. Bes revêtements conformes h l'invention ont de remarquables propriétés mécaniques et chimiques ett parmi les propriétés mdcani- ques, on peut noter leur bonne élasticité ainsi que leur remarquable étanchéité.En ce qui concerne les propriétés chimiques les revete- ments conformes à l'invention résistent i tous les agents corrodants et, par suite de leur étanchéité, ils constituent une remarquable -protection contre la corrosion pour les substrats sur lesquels ils sont appliqués. Avec le procédé conforme i l'invention, on peut revêtir en particulier des métaux, le boise le béton, la maçonnerie ou des matériaux analogues, afin de rendre ces matériaux reistant à la corrosion. Le procédé conforme à l'invention s'est montré particulièrement approprié pour réaliser des revêtements protecteurs contre la corrosion sur les parois intérieures et extérieures de ré- servoirs à mazout, de silos à fourrage, de grosses canalisations, de réservoirs industriels pour le stockage de liquides ou de solides corrosifs ou analogue. REVENDICATIONS 1. Procédé de revêtement de métaux et d'autres matériaux, afin d'empêcher leur corrosion, caractérisé en ce que l'on applique sur les surfaces à protéger un mélange préalable de SiO2, avec une dimension de particules de 5 maximum, et d'une solution saturée de silicate alcalin, ou de silicate alcalino-terreux, la proportion SiO2 : solution de silicate étant de 2 : 1 à 2 : 1,5, le mélange préalable étant traité, au plus tard après son application, avec une substance à réaction acide. 2. Procédé selon la revendication l, caractérisé en ce que l'on utilise comme substance à réaction acide de l'acide phosphorique sous forme de scories de hauts fourneaux (15 à 20 % d'acide phosphorique, 42 à 48 % de CaCO3, 2 % d'oxyde de magnésium et l % de manganèse). 3. Procédé selon les revendications l et 2, caractérisé en ce que les scories de hauts fourneaux sont aJoutées au mélange préalable immédiatement avant l'application de celui-ci sur ltobJet à protégera a= Prooédé selon la revendication ) caractérisé en ce que les scories de hauts fourneaux sont ajoutées au mélange préalable dans une quantité de 5 à 20 %. 5. Procédé selon la revendication l, caractérisé en ce que l'on utilise comme substance å réaction acide de l'acide carbonique, que l'on laisse agir après l'application du mélange préalable, le cas échéant avec action de la chaleur. 6e Procédé selon la revendication l, caractérisé en ce que l'on utilise comme solution de silicate une solution de silicate alcalin, 7. Procédé selon la revendication l, caractérisé en ce que la surface de la couche appliquée est mouillée avec une solution de NaCl au début du durcissementO 8. Procédé selon la revendication l, caractérisé en ce que l'épaisseur de la couche anticorrosive est comprise entre 0,5 et 10 mm et au-dessuse